(57)【特許請求の範囲】
【請求項１】
第１の外装基材、中心基材であるコアシート及び第２の外装基材を含み、これら少なくとも３つの基材がこの順序で積層された情報記録媒体であって、
前記第１の外装基材及び第２の外装基材は、二軸延伸ポリエチレンテレフタレート樹脂または二軸延伸ポリエチレンナフタレート樹脂の層の表裏に保護樹脂層が形成されてなり、前記コアシートは、ポリ乳酸を主とした植物原料から成り、７０〜２００℃で軟化、流動する樹脂のみからなることを特徴とする情報記録媒体。
【請求項２】
前記第１の外装基材及び第２の外装基材を構成する二軸延伸ポリエチレンテレフタレート樹脂または二軸延伸ポリエチレンナフタレート樹脂は、厚さが２０〜２００μｍの範囲であることを特徴とする請求項１に記載の情報記録媒体。
【請求項３】
前記二軸延伸ポリエチレンテレフタレート樹脂または二軸延伸ポリエチレンナフタレート樹脂の表裏に形成される保護樹脂層は、ポリエステル樹脂、ポリエステルウレタン樹脂、アクリル樹脂、塩化ビニル・酢酸ビニル共重合体樹脂のいずれか一つの樹脂を主成分とし、５〜１５μｍの厚さで、±０．５μｍの範囲内で表裏が同じ厚みであることを特徴とする請求項１又は２に記載の情報記録媒体。
【請求項４】
前記保護樹脂層には、重量分率で０．１〜５．０％の割合で添加物が添加されていることを特徴とする請求項１〜３のいずれか１項に記載の情報記録媒体。
【請求項５】
前記添加物の粒径は、１〜２０μｍの範囲であることを特徴とする請求項４に記載の情報記録媒体。
【請求項６】
前記二軸延伸ポリエチレンテレフタレート樹脂または二軸延伸ポリエチレンナフタレート樹脂を用いた第１の外装基材と第２の外装基材とは、同一材料を使用し、かつ延伸方向を揃えて積層されていることを特徴とする請求項１〜５のいずれか１項に記載の情報記録媒体。
【請求項７】
前記保護樹脂層の表面又は裏面には、印刷層が設けられていることを特徴とする請求項１〜６のいずれか１項に記載の情報記録媒体。
【請求項８】
前記情報記録媒体は、コアシートに非接触ＩＣチップとアンテナ素子が埋設された非接触型ＩＣカードであることを特徴とする請求項１〜７のいずれか１項に記載の情報記録媒体。
【請求項９】
前記情報記録媒体は、接触型ＩＣカードモジュールがカード表面に具備された接触型ＩＣカードであることを特徴とする請求項１〜７のいずれか１項に記載の情報記録媒体。
【請求項１０】
前記情報記録媒体は、第１の表面基材の表面に磁気記録層が具備された磁気カードであることを特徴とする請求項１〜７のいずれか１項に記載の情報記録媒体。
【発明の詳細な説明】
【技術分野】
【０００１】
本発明は、クレジットカードやキャッシュカード等の磁気カード、接触型ＩＣ（集積回路）カード、非接触型ＩＣカード等の情報記録媒体に関する。
【背景技術】
【０００２】
近年、キャッシュカードやクレジットカード、ＩＤ（身分認証）カード等の情報記録媒体が広く利用されるようになってきており、この情報記録媒体の素材としては主にポリ塩化ビニル樹脂や塩化ビニル・酢酸ビニル共重合体樹脂が用いられ、特に塩化ビニル樹脂は物理的な機械特性や文字部分のエンボス適性などが優れ、また、素材のコストが安価であることから、各種カードなどの情報記録媒体の素材として広く用いられている。
【０００３】
ところで、情報記録媒体のＩＣ化につれて、情報記録媒体の特性も高機能化が要求され、特に高耐久性、高耐熱性及び環境に優しい情報記録媒体が求められている。
【０００４】
しかしながら、従来の情報記録媒体の基材であるポリ塩化ビニル樹脂や塩化ビニル・酢酸ビニル共重合体樹脂は耐熱性が低く、保管温度が例えば８０℃以上になると記録媒体が変形することがあった。また、ポリ塩化ビニル樹脂は使用後廃棄される際、特に焼却時において塩化水素ガスが発生し、焼却炉を傷めて焼却炉の寿命を縮め、また、焼却する温度にもよるが、焼却の際にダイオキシンが発生する虞があるともいわれている。
【０００５】
そこで、近年、従前の塩化ビニル樹脂に代わるものとして、種々の樹脂の提案や改質が行われている。情報記録媒体の構成において、表裏の外装基材として、二軸延伸ポリエチレンテレフタレート樹脂を用いることも、それらの対策の一つである（例えば、下記の特許文献１または特許文献２を参照）。
【先行技術文献】
【特許文献】
【０００６】
【特許文献１】特開２００４−２０２８１７号公報
【特許文献２】特開２００４−２０６３４９号公報
【発明の概要】
【発明が解決しようとする課題】
【０００７】
上記の対策では、情報記録媒体の耐熱性、耐久性は改善されるものの、多面付けシートにした場合、反りや変形が生じ易い。また、製品にした場合に傷付きやすいといった問題が残る。
【０００８】
さらに、最近では、植物由来の原料から成る樹脂が注目されている。例えば、ポリ乳酸が挙げられる。これらは、樹脂そのものは生分解性を有するため環境負荷の小さい材料であると言える。この植物由来の原料から成る樹脂は、耐加水分解性を持つ添加剤を用いて、耐久性を持たせることができる。
【０００９】
ところが、植物由来の原料から成る樹脂シートのみで、例えば、本発明で言う表裏の外装基材とコアシートを使用して情報記録媒体を作製した場合にあっては、使用中の変形が大きくなり易く、また、耐熱性や耐久性に劣るという課題がある。したがって、環境的負荷の小さい材料で、多面付けシートにした場合でも反りや変形が生じ難く、また、製品にした場合に傷付きやすいといった問題を解決できる情報記録媒体が望まれていた。
【００１０】
本発明は、上記課題にもとづいてなされたものであり、その目的とするところは、環境的負荷の小さい植物原料から成る樹脂シートを用いた場合でも、反りが発生しにくく、傷の付きにくい情報記録媒体を提供することにある。
【課題を解決するための手段】
【００１１】
上記課題を達成するために、請求項１の発明は、第１の外装基材、中心基材であるコアシート及び第２の外装基材を含み、これら少なくとも３つの基材がこの順序で積層された情報記録媒体であって、前記第１の外装基材及び第２の外装基材は、二軸延伸ポリエチレンテレフタレート樹脂または二軸延伸ポリエチレンナフタレート樹脂の層の表裏に保護樹脂層が形成されてなり、前記コアシートは、ポリ乳酸を主とした植物原料から成り、７０〜２００℃で軟化、流動する樹脂のみからなることを特徴とする。  
請求項２の発明は、請求項１に記載の情報記録媒体にあって、前記第１の外装基材及び第２の外装基材を構成する二軸延伸ポリエチレンテレフタレート樹脂または二軸延伸ポリエチレンナフタレート樹脂は、厚さが２０〜２００μｍの範囲であることを特徴とする。  
請求項３の発明は、請求項１又は２に記載の情報記録媒体にあって、前記二軸延伸ポリエチレンテレフタレート樹脂または二軸延伸ポリエチレンナフタレート樹脂の表裏に形成される保護樹脂層は、ポリエステル樹脂、ポリエステルウレタン樹脂、アクリル樹脂、塩化ビニル・酢酸ビニル共重合体樹脂のいずれか一つの樹脂を主成分とし、５〜１５μｍの厚さで、±０．５μｍの範囲内で表裏が同じ厚みであることを特徴とする。  
請求項４の発明は、請求項１〜３のいずれか１項に記載の情報記録媒体にあって、前記保護樹脂層には、重量分率で０．１〜５．０％の割合で添加物が添加されていることを特徴とする。  
請求項５の発明は、請求項４に記載の情報記録媒体にあって、前記添加物の粒径は、１〜２０μｍの範囲であることを特徴とする。  
請求項６の発明は、請求項１〜５のいずれか１項に記載の情報記録媒体にあって、前記二軸延伸ポリエチレンテレフタレート樹脂または二軸延伸ポリエチレンナフタレート樹脂を用いた第１の外装基材と第２の外装基材とは、同一材料を使用し、かつ延伸方向を揃えて積層されていることを特徴とする。  
請求項７の発明は、請求項１〜６のいずれか１項に記載の情報記録媒体にあって、前記保護樹脂層の表面又は裏面には、印刷層が設けられていることを特徴とする。  
請求項８の発明は、請求項１〜７のいずれか１項に記載の情報記録媒体にあって、前記情報記録媒体は、コアシートに非接触ＩＣチップとアンテナ素子が埋設された非接触型ＩＣカードであることを特徴とする。  
請求項９の発明は、請求項１〜７のいずれか１項に記載の情報記録媒体にあって、前記情報記録媒体は、接触型ＩＣカードモジュールがカード表面に具備された接触型ＩＣカードであることを特徴とする。  
請求項１０の発明は、請求項１〜７のいずれか１項に記載の情報記録媒体にあって、前記情報記録媒体は、第１の表面基材の表面に磁気記録層が具備された磁気カードであることを特徴とする。
【発明の効果】
【００１２】
本発明によれば、植物原料から成る樹脂シートを用いた場合でも、反りが発生しにくく、傷の付きにくい情報記録媒体を提供することができる。
【図面の簡単な説明】
【００１３】
【図１】本発明の実施形態に係る情報記録媒体の構成を概念的に示す断面図である。
【図２】本発明の実施形態に係る情報記録媒体を多数備えた状態での多面付けシートの平面図である。
【発明を実施するための形態】
【００１４】
本発明を一実施形態に基づいて以下に詳細に説明する。本実施形態での情報記録媒体１０は、図１に示すように、少なくとも第１の外装基材１１、中心基材であるコアシート１２及び第２の外装基材１３を含み、これら３つの基材がこの記載の順序で積層されている。第１の外装基材１１及び第２の外装基材１３はいずれも二軸延伸ポリエチレンテレフタレート樹脂または二軸延伸ポリエチレンナフタレート樹脂１の層の表裏に保護樹脂層２を積層して形成したものである。
【００１５】
ここで、第１の外装基材１１及び第２の外装基材１３を構成する二軸延伸ポリエチレンテレフタレート樹脂または二軸延伸ポリエチレンナフタレート樹脂１の層の厚さは２０〜２００μｍの範囲であることが好ましい。また、第１の外装基材１１と第２の外装基材１３とは同じ厚みとしてもよい。また、この二軸延伸ポリエチレンテレフタレート樹脂または二軸延伸ポリエチレンナフタレート樹脂１は表面が未処理のもの、コロナ放電のような表面処理を施したものや易接着層の付着されたもののいずれであってよい。さらには、延伸工程で発泡処理を施したものも含まれる。また、第１の外装基材１１及び第２の外装基材１３を構成する二軸延伸ポリエチレンテレフタレート樹脂または二軸延伸ポリエチレンナフタレート樹脂１は同一材料を使用し、かつ、延伸方向の向きを揃いて積層することが好ましい。
【００１６】
保護樹脂層２としては、ポリエステル樹脂、ポリエステルウレタン樹脂、アクリル樹脂、塩化ビニル・酢酸ビニル共重合体樹脂のいずれか一つの樹脂を主成分とするものであり、この保護樹脂層２の成分にはポリカーボネート樹脂、ポリフェニレンオキサイド樹脂等の耐熱性の高いエンジニアリングプラスチックも含まれる。そして、保護樹脂層２の厚さは５〜１５μｍであり、±０．５μｍの範囲内で表裏が同じ厚みとする。
【００１７】
このように二軸延伸ポリエチレンナフタレート樹脂または二軸延伸ポリエチレンテレフタレート樹脂１の表裏に同じ厚さの保護樹脂層２を形成し、かつ第１の外装シート１１と第２の外装シート１３とを同じ厚みに構成しているので、情報記録媒体１０の反りがほとんど無い。これまでのものでは、情報記録媒体１０の表裏における保護樹脂層の種類が異なり、また、情報記録媒体１０の表裏に厚みの異なる保護樹脂層を塗布していた。表裏に異なる樹脂を塗布したシートでは３５０ｍｍ×３５０ｍｍの範囲で０．５〜４．０ｃｍ程度の反りが発生していた。これに対し、本実施形態でのシートにあっては０〜０．３ｍｍ以内の反り量になる。
【００１８】
さらに、本実施形態での情報記録媒体１０の保護樹脂層２には重量分率で０．１〜５．０％の割合で添加物が添加されている。この添加物としては、ポリエチレンワックス、ポリエステルワックス、フッ素系ワックス及びその他の樹脂系ワックスが該当する。この添加物の添加量を重量分率で０．１〜５．０％とすることで保護樹脂層２の透明性を維持するようにしている。また、添加物としてはこのような有機化合物の他に、シリカのようなケイ素系化合物、炭酸カルシウム、酸化チタン、カーボンブラックなどのような無機化合物も含まれる。また、保護樹脂層２における表面または裏面に印刷層を設けるとよい。保護樹脂層２の裏面となる面に印刷層を設ける場合には保護樹脂層２の透明性が高いことが好適する。
【００１９】
そして、これらの添加物を樹脂に添加する際には粒径を１〜２０μｍにして、保護樹脂層２の厚みと同レベルとする。このことにより情報記録媒体１０は傷が付きにくいシートとなる。
【００２０】
また、保護樹脂層２は、添加物を加えた上記の樹脂成分を溶媒に希釈して溶液化し、グラビアコート法等の塗布方法により二軸延伸ポリエチレンテレフタレート樹脂または二軸延伸ポリエチレンナフタレート樹脂１の両面にコーティングすることで形成することができる。
【００２１】
このように情報記録媒体１０はその表裏にワックスを主とした添加物が混入した保護樹脂層２を形成した第１の外装基材１１及び第２の外装基材１３が存在する。このため、傷が付きにくい情報記録媒体となる。
【００２２】
また、中心基材となるコアシート１２としては、植物原料から成り、耐熱性は具体的には、７０〜２００℃で軟化、流動する樹脂、例えば、ポリ乳酸樹脂を使用する。この中心基材となるコアシート１２の例えばポリ乳酸は、比較的耐熱性の低い樹脂を用いることが好ましい。これによると、中心基材の樹脂が早く流動化する。このため、外装基材及びその印刷への負荷を吸収し、外観品質の劣化（絵柄の歪み、割れ等）を軽減する。
【００２３】
また、第１の外装基材及び第２の外装基材を構成する層を二軸延伸ポリエチレンテレフタレート樹脂あるいは二軸延伸ポリエチレンナフタレート樹脂とすることでカードの形状に対する支配力を最大化することができる。  
例えば、ポリ乳酸を用いたコアシートに積層する第１の外装基材及び第２の外装基材に耐熱性の低い、例えばPET-G（EASTMAN CHEMICAL）を組み合せたものでは、ＪＩＳＸ６３０１の試験法に従い、５０ｇの重りを、カード状情報記録媒体のカード端にぶら下げたとき、そのたわみ量が２３ｍｍの静曲げ強さであった。これに対して、ポリ乳酸を用いたコアシートに第１の外装基材及び第２の外装基材を二軸延伸ポリエチレンテレフタレート樹脂にした組み合せでは静曲げ強さが１７ｍｍとなり、腰が出て硬いカード（シート）となった。規格の１３〜３５のｍｍの範囲内での小さい曲りに納めることが容易である。
【００２４】
次に、本発明の情報記録媒体を以下の実施例によりさらに詳細に説明する。
【実施例１】
【００２５】
第１の外装基材１１及び第２の外装基材１３を作製する。まず、略３５０ｍｍ×３５０ｍｍ、厚さ０．２ｍｍの透明な二軸延伸ポリエチレンテレフタレート樹脂１のシートを準備する。また、中心基材となるコアシート１２として、厚さが１００μｍ、１３０μｍおよび１８０μｍの白色ポリ乳酸シート（帝人（株）社製造）数枚を準備する。
【００２６】
別に、ポリエステル樹脂を主成分とし、ポリエチレンワックス等の添加物を樹脂量に対して重量分率で３．０％添加して溶媒に溶かした溶液を、保護樹脂層２を形成させるための樹脂溶液として準備する。なお、添加物の粒径は１〜２０μｍの範囲である。
【００２７】
そして、この樹脂溶液をグラビアコート法により先に準備した二軸延伸ポリエチレンテレフタレート樹脂１のシートの表裏両面に塗布し、保護樹脂層２を形成する。この際、保護樹脂層の厚さは１０μｍであり、表側の保護樹脂層と裏側の保護樹脂層の厚みの差は±０．５μｍの範囲内に収める。
【００２８】
次に、図２に示すように、外装基材１１の上に磁気テープ５を貼り付け、面一ラミネートにより磁気テープ５を外装基材１１に埋め込む（図１の状態を参照）。このため、外装基材に形成させた保護樹脂層２は、磁気テープ５のエッジの平滑性を確保する働きをする。
【００２９】
ついで、この外装基材の保護樹脂層２上にオフセット印刷法により個別絵柄（印刷層７）のデザイン印刷を行った（図１の状態を参照）。
【００３０】
一方、ＩＣ素子３を含む非接触ＩＣインレット４を挟むように複数枚の白色ポリ乳酸シートを積層して熱ラミネートし、ＩＣインレット内蔵シートであるコアシート１２を作製した。図２において、コアシート１２は、熱ラミネート後の一体化された状態を示しているが、ラミネート前の状態では複数枚の白色ポリ乳酸シートが積層されている。
【００３１】
次に、このコアシート１２の表裏両面に、先に作製しておいた外装シート１１、１３となる、表裏両面に保護樹脂層をコートした透明な二軸延伸ポリエチレンテレフタレート樹脂１のシートを積層して熱ラミネートして、コアシート１２と二軸延伸ポリエチレンテレフタレート樹脂１のシートを一体化し、図２に示すように、情報記録媒体が多数面付けされた多面付けシート２０を作製する。この際、第１の外装基材１１と第２の外装基材１３とは延伸方向を揃えて積層する。また、カード強度を向上させるため、カードの長手方向にシートの流れ方向（ＭＤ方向）を配置することが望ましい。
【００３２】
最後に、多面付けシート２０を所定の情報記録媒体単体サイズに切断分離して所望の情報記録媒体１０とする。
【００３３】
この実施例では、情報記録媒体を磁気ストライブ付きの非接触型ＩＣカードとしての構成で説明したが、本発明は磁気カードのみとしても適用できる。情報記録媒体はコアシートに非接触ＩＣチップとアンテナ素子が埋設された非接触型ＩＣカードであってもよい。このカードに接触型ＩＣモジュールを既存の技術により埋め込むことにより接触型ＩＣカードにも適用できる。情報記録媒体は、第１の表面基材の表面に磁気記録層が具備された磁気カードであってもよい。
以下に、当初の特許請求の範囲に記載していた発明を付記する。
［１］
第１の外装基材、中心基材であるコアシート及び第２の外装基材を含み、これら少なくとも３つの基材がこの順序で積層された情報記録媒体であって、
前記第１の外装基材及び第２の外装基材は、二軸延伸ポリエチレンテレフタレート樹脂または二軸延伸ポリエチレンナフタレート樹脂の層の表裏に保護樹脂層が形成されてなり、前記コアシートは、ポリ乳酸を主とした植物原料から成る樹脂を用いていることを特徴とする情報記録媒体。
［２］
前記第１の外装基材及び第２の外装基材を構成する二軸延伸ポリエチレンテレフタレート樹脂または二軸延伸ポリエチレンナフタレート樹脂は、厚さが２０〜２００μｍの範囲であることを特徴とする項１に記載の情報記録媒体。
［３］
前記二軸延伸ポリエチレンテレフタレート樹脂または二軸延伸ポリエチレンナフタレート樹脂の表裏に形成される保護樹脂層は、ポリエステル樹脂、ポリエステルウレタン樹脂、アクリル樹脂、塩化ビニル・酢酸ビニル共重合体樹脂のいずれか一つの樹脂を主成分とし、５〜１５μｍの厚さで、±０．５μｍの範囲内で表裏が同じ厚みであることを特徴とする項１又は２に記載の情報記録媒体。
［４］
前記保護樹脂層には、重量分率で０．１〜５．０％の割合で添加物が添加されていることを特徴とする項１〜３のいずれか１項に記載の情報記録媒体。
［５］
前記添加物の粒径は、１〜２０μｍの範囲であることを特徴とする項４に記載の情報記録媒体。
［６］
前記二軸延伸ポリエチレンテレフタレート樹脂または二軸延伸ポリエチレンナフタレート樹脂を用いた第１の外装基材と第２の外装基材とは、同一材料を使用し、かつ延伸方向を揃えて積層されていることを特徴とする項１〜５のいずれか１項に記載の情報記録媒体。
［７］
前記保護樹脂層の表面又は裏面には、印刷層が設けられていることを特徴とする項１〜６のいずれか１項に記載の情報記録媒体。
［８］
前記コアシートには、ポリ乳酸を主とした植物原料から成る樹脂が使用されていることを特徴とする項１〜７のいずれか１項に記載の情報記録媒体。
［９］
前記情報記録媒体は、コアシートに非接触ＩＣチップとアンテナ素子が埋設された非接触型ＩＣカードであることを特徴とする項１〜８のいずれか１項に記載の情報記録媒体。
［１０］
前記情報記録媒体は、接触型ＩＣカードモジュールがカード表面に具備された接触型ＩＣカードであることを特徴とする項１〜８のいずれか１項に記載の情報記録媒体。
［１１］
前記情報記録媒体は、第１の表面基材の表面に磁気記録層が具備された磁気カードであることを特徴とする項１〜８のいずれか１項に記載の情報記録媒体。
【符号の説明】
【００３４】
１  二軸延伸ポリエチレンテレフタレート（二軸延伸ポリエチレンナフタレート）
２  保護樹脂層
３  IC
４  非接触ICインレット
５  磁気テープ
7  印刷層
１０  情報記録媒体
１１  第１の外装基材
１２  植物原料から成る樹脂を用いたコアシート
１３  第２の外装基材
２０  多面付けオーバーシート
【図１】
0006035739.tif 000002
【図２】
0006035739.tif 000003